(57)【特許請求の範囲】
【請求項１】
空気極と、
リチウムを含んで構成された負極と、
前記空気極と前記負極とに挾まれて配置された電解質と
を備え、
前記電解質の溶媒は、−ＣＦ2−、ＣＦ2Ｘ−（Ｘ＝Ｃｌ，Ｂｒ）から１つ選ばれるジフルオロ部位および酢酸メチル部位（ＣＨ3ＣＯＯ−）を含む有機化合物を含む
ことを特徴とするリチウム空気二次電池。
【請求項２】
請求項１記載のリチウム空気二次電池において、
前記溶媒は、ＦＳＯＯＣＦ2ＣＯＯＣＨ3、ＣＦ2ＣｌＣＯＯＣＨ3、ＣＦ2ＢｒＣＯＯＣＨ3の少なくとも１つから構成されていることを特徴とするリチウム空気二次電池。
【発明の詳細な説明】
【技術分野】
【０００１】
本発明は、有機溶媒を用いた電解質を備えるリチウム空気二次電池に関する。
【背景技術】
【０００２】
正極活物質として空気中の酸素を用いるリチウム空気二次電池は、電池外部から常に酸素が供給され、電池内に大量の負極活物質である金属リチウムを充填することができる。このため、電池の単位体積・単位重量当たりの放電容量を非常に大きくできることが報告されている。
【０００３】
これまでに、非特許文献１または非特許文献２に報告されているように、正極であるガス拡散型空気極に種々の触媒を添加することなどにより、放電容量やサイクル特性などの電池性能を改善する試みがなされている。
【０００４】
例えば、非特許文献１では、電解液として１ｍｏｌ／リットルのＬｉＰＦ6／炭酸プロピレン（ＰＣ）を用い、空気極触媒としＭｎＯ2，Ｐｔ，Ｒｕ，ＲｕＯ2などの貴金属や金属酸化物を用いた場合の電池特性を報告している。最も優れた特性は、触媒としてＭｎＯ2を用いた時に得られ、具体的には、初回放電容量８００ｍＡｈ／ｇの大きな値を示し、１６サイクル後においても放電容量６００ｍＡｈ／ｇを維持している。
【先行技術文献】
【非特許文献】
【０００５】
【非特許文献１】H. Cheng, K. Scott, "Selection of oxygen reduction catalysts for rechargeable lithium-air batteries-Metal or oxide?", Applied Catalysis B, 108.-109, pp.140-151, 2011.
【非特許文献２】J. Zeng et al., "Mesoporous Co3O4 nanocrystals as an effective electro-catalyst for highly reversible Li-O2 batteries", Journal of Power Sources, vol.272, pp.1003-1009, 2014.
【発明の概要】
【発明が解決しようとする課題】
【０００６】
しかしながら、非特許文献１の技術では、約２００ｍＡｈ／ｇの容量低下が確認された。また、非特許文献２では、電解液としてＬｉＣｌＯ4／テトラエチレングリコールジメチルエーテル（ＴＥＧＤＭＥ）を用い、空気極触媒としてＣｏ3Ｏ4を用いた場合について報告しているが、充放電容量０．４ｍＡｈ／ｃｍ2でサイクルした時に、初回放電電圧が約２．７５Ｖを示すのに対し、６７サイクル後には約２．５Ｖまで電圧が低下している。このように、従来のリチウム空気二次電池は、充放電を繰り返すと放電容量が低下するという問題があった。
【０００７】
本発明は、以上のような問題点を解消するためになされたものであり、リチウム空気二次電池において、充放電を繰り返しても放電容量の低下が抑制できるようにすることを目的とする。
【課題を解決するための手段】
【０００８】
本発明に係るリチウム空気二次電池は、空気極と、リチウムを含んで構成された負極と、空気極と負極とに挾まれて配置された電解質とを備え、電解質の溶媒は、−ＣＦ2−、ＣＦ2Ｘ−（Ｘ＝Ｃｌ，Ｂｒ）から１つ選ばれるジフルオロ部位および酢酸メチル部位（ＣＨ3ＣＯＯ−）を含む有機化合物を含む。
【０００９】
上記リチウム空気二次電池において、溶媒は、ＦＳＯＯＣＦ2ＣＯＯＣＨ3、ＣＦ2ＣｌＣＯＯＣＨ3、ＣＦ2ＢｒＣＯＯＣＨ3の少なくとも１つから構成されていればよい。
【発明の効果】
【００１０】
以上説明したことにより、本発明によれば、リチウム空気二次電池において、充放電を繰り返しても放電容量の低下が抑制できるという優れた効果が得られる。
【図面の簡単な説明】
【００１１】
【図１】図１は、本発明の実施の形態におけるリチウム空気二次電池の構成を示す構成図である。
【図２】図２は、リチウム空気二次電池のより詳細な構成例を示す断面図である。
【図３】図３は、実施例１の試料１について、初回の放電および充電の状態を示す特性図である。
【発明を実施するための形態】
【００１２】
以下、本発明の実施の形態について図を参照して説明する。図１は、本発明の実施の形態におけるリチウム空気二次電池の構成を示す構成図である。このリチウム空気二次電池は、一般的なよく知られたリチウム空気二次電池と同様に、正極でありガス拡散型の空気極１０１と、リチウムを含んで構成された負極１０２と、空気極１０１と負極１０２とに挾まれて配置された電解質１０３とを備える。空気極１０１の一方の面は大気に曝され、他方の面は電解質１０３と接する。また、負極１０２の電解質１０３の側の面は、電解質１０３と接する。なお、電解質１０３は、電解液または固体電解質のいずれであってもよい。電解液とは、電解質が液体形態である場合をいう。また、固体電解質とは、電解質がゲル形態または固体形態である場合をいう。
【００１３】
空気極１０１は、よく知られているように、導電性材料から構成され、また、必要に応じて触媒を添加して用いる。また、各材料を一体化するために結着剤が用いられる。
【００１４】
空気極１０１の導電性材料には、例えばカーボンを例示することができる。具体的には、ケッチェンブラック、アセチレンブラックなどのカーボンブラック類、活性炭類、グラファイト類、カーボン繊維類などを挙げることができる。空気極１０１において反応サイトを十分に確保するために、カーボンは比表面積が大きなものが適している。具体的には、ＢＥＴ比表面積で３００ｍ2／ｇ以上の値を有しているものが望ましい。これらのカーボンは、例えば市販品として入手可能であり、また、公知の合成方法により作製することができる。
【００１５】
空気極１０１に添加する触媒（電極触媒）は、酸化マンガン（ＭｎＯ2）、ルテニウム酸化物（ＲｕＯ2）などの酸素還元（放電）および酸素発生（充電）の両反応に対して高活性な、公知の酸化物触媒であれば特に限定されない。
【００１６】
次に、空気極１０１に添加可能な結着剤（バインダー）について説明する。結着剤は、特に限定されないが、ポリテトラフルオロエチレン（ＰＴＦＥ）、ポリフッ化ビニリデン（ＰＶＤＦ）、ポリブタジエンゴムなどを例として挙げることができる。これらの結着剤は、粉末としてまたは分散液として用いることができる。
【００１７】
空気極１０１では、電解質／電極触媒／空気（酸素）の三相界面の部分において、電極反応が進行する。空気極１０１中に電解質１０３が浸透し、同時に大気中の酸素ガスが供給され、電解質−電極触媒−空気（酸素）が共存する三相の部分が形成される。電極触媒が高活性であれば、酸素還元（放電）および酸素発生（充電）がスムーズに進行し、電池性能は大きく向上することになる。
【００１８】
空気極１０１での電極反応は次のように表すことができる。
【００１９】
２Ｌｉ+＋（１／２）Ｏ2＋２ｅ-  →  Ｌｉ2Ｏ・・・（１）
２Ｌｉ+＋Ｏ2＋２ｅ-  →  Ｌｉ2Ｏ2・・・（２）
【００２０】
上式中のリチウムイオン（Ｌｉ+）は、負極１０２から電気化学的酸化により電解質１０３中に溶解し、この有機電解液中を空気極１０１表面まで移動してきたものである。また、酸素（Ｏ2）は、大気（空気）中から空気極１０１内部に取り込まれたものである。放電の後には、空気極１０１の表面に、Ｌｉ2Ｏ2などの放電生成物１０４が析出する。一方、充電時には、逆反応で、放電生成物１０４がリチウムイオンと酸素とに分解する。
【００２１】
空気極１０１の電極触媒として用いることができる酸化物、特に酸化マンガン（ＭｎＯ2）、酸化ルテニウム（ＲｕＯ2）などは、マンガンおよびルテニウムが、＋４、＋３などの価数を有するイオンで存在しうる。また、これらの酸化物を合成する際の条件によっては、酸化マンガン、酸化ルテニウム等の酸化物内に酸素を取り込むことができる空孔（本明細書では酸素空孔とも称する）が存在し、活性サイトとして機能すると考えられる。
【００２２】
ここで、空気極１０１の作製について、簡単に説明する。まず、触媒粉末、カーボン粉末、および必要に応じてポリフッ化ビニリデン（ＰＶＤＦ）のようなバインダー粉末を所定量混合し、この混合物をチタンメッシュなどの支持体上に圧着することにより、空気極１０１を成形することができる。
【００２３】
また、前述の混合物を有機溶剤等の溶媒中に分散してスラリー状にし、金属メッシュまたはカーボンクロスやカーボンシート上に塗布して乾燥することによって、空気極１０１を形成することができる。また、電極の強度を高め、電解質の漏洩を防止するために、冷間プレスだけでなく、ホットプレスを適用することによっても、より安定性に優れた空気極１０１を作製することができる。
【００２４】
次に、負極１０２について説明する。負極１０２は、負極活物質を含んで構成されている。負極活物質は、リチウム二次電池の負極材料として用いることができる材料であれば特に制限されない。例えば負極活物質は、金属リチウムである。また、負極活物質は、リチウム含有物質として、リチウムイオンを放出および吸蔵することができる物質であるリチウムと、シリコンまたはスズとの合金、あるいは、Ｌｉ2.6Ｃｏ0.4Ｎなどのリチウム窒化物であってもよい。
【００２５】
なお、上記のシリコンまたはスズの合金を負極１０２として用いる場合、負極１０２を作製する時にリチウムを含まないシリコンまたはスズなどを用いることもできる。しかし、この場合には、空気電池の作製に先立って、化学的手法または電気化学的手法（例えば、電気化学セルを組んで、リチウムとシリコンまたはスズとの合金化を行う方法）によって、シリコンまたはスズが、リチウムを含む状態にあるように処理しておく必要がある。
【００２６】
具体的には、作用極にシリコンまたはスズを含み、対極にリチウムを用い、電解質中で還元電流を流すことによって合金化を行うなどの電気化学的な処理をしておくことが好ましい。
【００２７】
負極１０２は、公知の方法で作製することができる。例えば、リチウム金属を負極とする場合には、複数枚の金属リチウム箔を重ねて所定の形状に成形することで、負極を作製すればよい。
【００２８】
金属リチウムから構成した負極１０２における放電時の反応は、以下のように表すことができる。
【００２９】
（放電反応）
Ｌｉ→Ｌｉ+＋ｅ-・・・（３）
【００３０】
なお、充電時の負極１０２においては、式（３）の逆反応であるリチウムの析出反応が起こる。
【００３１】
上述した基本構成に加え、本発明の実施の形態では、電解質１０３の溶媒が、ＣＨＦ2−、−ＣＦ2−、ＣＦ2Ｘ−（Ｘ＝Ｃｌ，Ｂｒ）から１つ選ばれるジフルオロ部位（基）および酢酸メチル部位（ＣＨ3ＣＯＯ−）を含む有機化合物を含むものとされている。例えば、溶媒は、ジフルオロ酢酸メチル（ＣＨＦ2ＣＯＯＣＨ3）、ジフルオロ（フルオロスルホニル）酢酸メチル（ＦＳＯＯＣＦ2ＣＯＯＣＨ3）、クロロジフルオロ酢酸メチル（ＣＦ2ＣｌＣＯＯＣＨ3）、ブロモジフルオロ酢酸メチル（ＣＦ2ＢｒＣＯＯＣＨ3）の少なくとも１つから構成されていればよい。
【００３２】
電解質１０３は、空気極１０１および負極１０２の間でリチウムイオンの移動が可能な物質であり、Ｌｉ塩を供給するためのリチウム化合物（金属塩など）と上述した溶媒とから構成されている。金属塩は、例えば、リチウムビストリフルオロメタンスルホニルアミド（ＬｉＴＦＳＡ）［（ＣＦ3ＳＯ2）2ＮＬｉ］、過塩素酸リチウム（ＬｉＣｌＯ4）、六フッ化リン酸リチウム（ＬｉＰＦ6）などを挙げることができる。また、金属塩としては、Ｌｉイオンの解離度が高いＬｉＰＦ6を用いることが好適である。
【００３３】
電解質１０３に用いる上述した溶媒は、疎水性が強く、水の混和性が低く、電池内部への水分侵入を阻害し、電池性能の低下を抑制することができる。リチウム空気二次電池における放電容量の低下は、触媒を含む空気極材料、金属リチウム負極や電解液の劣化が原因として考えられる。特に、電解質の溶媒に水分が混入した場合、電解質の溶媒自身の劣化だけではなく、金属リチウムの腐食も引き起こし、電池性能低下のトリガーとなることが考えられる。これに対し、本発明によれば、電解質１０３に対する水分侵入が防げるので、上述した劣化が抑制でき、電池性能の低下が抑制できるようになる。
【００３４】
なお、リチウム空気二次電池は、上記構成に加え、セパレータ、電池ケース、金属メッシュ（例えばチタンメッシュ）などの構造部材、また、リチウム空気二次電池に要求される要素を含むことができる。これらは、従来公知のものを使用することができる。
【００３５】
例えば、リチウム空気二次電池は、図２に示すように構成することができる。このリチウム空気二次電池は、空気極２０１，負極２０２，電解質２０３，セパレータ２０４，空気極支持体２０５、空気極固定用リング２０６，負極固定用リング２０７，負極固定用座金２０８，負極支持体２０９，固定ねじ２１０，Ｏリング２１１，空気極端子２２１，負極端子２２２を備える。
【００３６】
空気極２０１，負極２０２，電解質２０３，セパレータ２０４は、円筒形状の空気極支持体２０５に収容されている。空気極支持体２０５は、円筒内中央部に仕切り２５１があり、仕切り２５１により空気極２０１が配置される第１領域２０５ａと、負極２０２およびセパレータ２０４が配置される第２領域２０５ｂとに区画されている。また、仕切り２５１は中央部が開口しており、開口部により第１領域２０５ａと第２領域２０５ｂが連通している。
【００３７】
液状の電解質２０３は、仕切り２５１の開口に配置され、空気極２０１およびセパレータ２０４に挟まれている。セパレータ２０４には電解質２０３が含浸している。なお、セパレータ２０４の周囲にも電解質２０３は配置されている。
【００３８】
また、空気極２０１は、ポリテトラフルオロエチレン （ＰＴＦＥ）より構成された空気極固定用リング２０６と仕切り２５１とに挟まれて、空気極支持体２０５の円筒内の第１領域２０５ａに固定されている。空気極固定用リング２０６の開口内において、空気極１０１と空気との接触する電極の有効面積は、２ｃｍ2とされている。一方、セパレータ２０４は、ＰＴＦＥより構成された負極固定用リング２０７と仕切り２５１とに挟まれて、空気極支持体２０５の円筒内の第２領域２０５ｂに固定されている。このようにして、液状の電解質２０３が、仕切り２５１の開口において空気極２０１とセパレータ２０４との間に封入されている。
【００３９】
また、負極２０２は、負極固定用リング２０７の内部で、負極固定用座金２０８が積層され、この上に金属から構成された負極支持体２０９が被せられている。負極２０２は、厚さ１５０μｍの４枚の金属リチウム箔が同心円上に重ねられて構成され、負極固定用座金２０８に圧着されている。負極２０２は、有効面積が２ｃｍ2とされている。負極支持体２０９は、固定ねじ２１０により空気極支持体２０５に固定されている。また、空気極支持体２０５と負極支持体２０９との間には、Ｏリング２１１が配置されている。
【００４０】
固定ねじ２１０により空気極支持体２０５の側に押しつけられている負極支持体２０９により、負極固定用座金２０８を介し、負極２０２がセパレータ２０４の方向に押圧され、セパレータ２０４に圧接されている。これら構成としたリチウム空気二次電池は、露点が−６０℃以下の乾燥空気中で作製した。
【００４１】
なお、空気極支持体２０５は、金属から構成されているが、図示していないが、ＰＴＦＥに被覆され、電解質２０３，セパレータ２０４などと絶縁分離されている。なお、空気極２０１と空気極支持体２０５が接触する部分は、電気的接触をとるためにＰＴＦＥによる被覆を施さない。また、金属から構成された固定ねじ２１０も、図示していないが、ＰＴＦＥに被覆され、空気極支持体２０５と負極支持体２０９とが、電気的に分離された状態としている。
【００４２】
以下、実施例を用いて詳細に説明する。
【００４３】
［実施例１］
はじめに、実施例１について説明する。はじめに、セルの作製について説明する。なお、以下の各実施例では、図２を用いて説明した円柱形のリチウム空気二次電池セルを作製した。
【００４４】
まず、市販の二酸化マンガン粉末（関東化学株式会社）、ケッチェンブラック粉末（株式会社ライオン）およびポリテトラフルオロエチレン（ＰＴＦＥ）粉末（ダイキン工業株式会社）を、１０：７０：２０の重量比てらいかい機を用いて十分に粉砕混合し、ロール成形して、厚さ０．５ｍｍのシート状電極を作製した。このシート状電極を直径２３ｍｍの円形に切り抜き、チタンメッシュ上にプレスすることにより、ガス拡散型の空気極を得た。
【００４５】
次に、リチウム空気電池セルを、露点が−６０℃以下の乾燥空気中で、以下の手順で作製した。作製した空気極２０１を、空気極支持体２０５の第１領域２０５ａにおいて、仕切り２５１に接する状態に配置して空気極固定用リング２０６で固定した。空気極２０１と空気極支持体２０５が接触する部分は、電気的接触をとるためにＰＴＦＥによる被覆を施していない。
【００４６】
次に、空気極支持体２０５の第２領域２０５ｂにおいて、仕切り２５１に接する状態にセパレータ２０４を配置した。次に、負極固定用リング２０７に負極２０２として厚さ１５０μｍの４枚の金属リチウム箔（有効面積：２ｃｍ2）を同心円上に重ねて圧着した。次に、負極固定用リング２０７を、空気極支持体２０５の第２領域２０５ｂに配置し、この中央部に、負極２０２が圧着された負極固定用リング２０７を勘合した。
【００４７】
次に、空気極２０１と負極２０２との間に電解質２０３を充填し、この状態で、空気極支持体２０５の底面にＯリング２１１を配置して負極支持体２０９を被せ、固定ねじ２１０で空気極支持体２０５に固定した。この後、空気極端子２２１を空気極支持体２０５に接続して固定し、負極端子２２２を負極支持体２０９に接続して固定した。
【００４８】
電解質２０３は、溶媒としてＣＨＦ2ＣＯＯＣＨ3、ＦＳＯＯＣＦ2ＣＯＯＣＨ3、ＣＦ2ＣｌＣＯＯＣＨ3、ＣＦ2ＢｒＣＯＯＣＨ3を用い、次に示すように作製した。
【００４９】
まず、電解質２０３の作製（調整）は、露点−８０℃以下のアルゴン雰囲気グローブボックス内で行った。金属塩として無水の市販されているＬｉＰＦ6（キシダ化学）と、上述した溶媒とを金属塩濃度０．２ｍｏｌ／リットルとなるように混合し、金属塩を溶媒に溶解した。各溶媒は、いずれも東京化成工業株式会社製である。溶解させた後、モレキュラシーブを溶液に投入し、数日間放置した。得られた電解質２０３（電解液）は、いずれも水分濃度が５０ｐｐｍ以下であることをカールフィッシャー水分測定装置により確認した。
【００５０】
従って、リチウム空気二次電池セルの試料として、溶媒としてＣＨＦ2ＣＯＯＣＨ3を用いた電解質２０３による試料１、溶媒としてＦＳＯＯＣＦ2ＣＯＯＣＨ3を用いた電解質２０３による試料２、溶媒としてＣＦ2ＣｌＣＯＯＣＨ3を用いた電解質２０３による試料３、溶媒としてＣＦ2ＢｒＣＯＯＣＨ3を用いた電解質２０３による試料４を作製した。
【００５１】
次に、実際に作製したリチウム空気二次電池セル試料の電池性能測定について説明する。なお、空気極端子２２１および負極端子２２２を、電池性能の測定試験に用いた。電池のサイクル試験は、充放電測定システム（ＶＭＰ３，Ｂｉｏ  Ｌｏｇｉｃ社製）を用い、空気極の有効面積当たりの電流密度で０．１ｍＡ／ｃｍ2を通電し、開回路電圧から電池電圧が、２．０Ｖに低下するまで放電電圧の測定を行った。また、電池の充電試験は、放電時と同じ電流密度で、電池電圧が４．２Ｖに増加するまで行った。充放電容量は空気極（カーボン＋ＰＶＤＦ）１重量当たりの値（ｍＡｈ／ｇ）で表した。
【００５２】
ここで、実施例１では、電池の放電試験を、２５℃、湿度約１％以下の乾燥空気雰囲気下で実施した。
【００５３】
まず、試料１について、初回の放電および充電曲線を図３に示す。図３に示すように、電解質の溶媒としてＣＨＦ2ＣＯＯＣＨ3を用いると、平均放電電圧が約２．７Ｖ、放電容量が１１９０ｍＡｈ／ｇと、比較的、高電圧かつ大放電容量を示すことがわかる。
【００５４】
次に、放電容量のサイクル変化の結果について、比較例と共に説明する。比較例としては、まず、金属塩濃度０．２ｍｏｌ／リットルのＬｉＰＦ6／炭酸プロピレン（ＰＣ）電解液（キシダ化学株式会社製）を電解質２０３として用いてリチウム空気二次電池セルの比較１を作製した。上記電解液を用いる以外は前述同様である。この場合、電解質２０３の溶媒は、炭酸プロピレンである。
【００５５】
また、ＬｉＰＦ6／テトラエチレングリコールジメチルエーテル（ＴＥＧＤＭＥ）電解液（キシダ化学株式会社製）を電解質２０３として用いてリチウム空気二次電池セルの比較２を作製した。この場合、電解質２０３の溶媒は、ＴＥＧＤＭＥである。
【００５６】
いずれにおいても、水分濃度は５０ｐｐｍ以下であることをカールフィッシャー水分測定装置により確認した。
【００５７】
上述した試料１、試料２、試料３、試料４、および比較１，比較２について、初回の放電電圧と放電容量、５０サイクル時と１００サイクル時の放電容量の測定結果を表１に示す。
【００５８】
【表１】
0006599815.tif 000002
【００５９】
試料１，試料２，試料３，試料４においては、１００サイクル後も６００ｍＡｈ／ｇ以上の大きな放電容量を示し、多数回の充放電サイクルが可能であることを確認した。また、放電容量やサイクル安定性の序列は、ジフルオロ酢酸メチル（試料１）＞クロロジフルオロ酢酸メチル（試料３）＞ブロモジフルオロ酢酸メチル（試料４）＞ジフルオロ（フルオロスルホニル）酢酸メチル（試料２）の序列となった。これは、溶媒を構成する物質の分子量が小さいほど、高性能であることを示唆している。これは、低分子量であるほど電解液の粘度が低くなり、リチウムイオン導電性が高くなるためであると考えられる。
【００６０】
一方、比較１，比較２は、いずれも充放電サイクルに伴う放電容量の減少が著しく、１００サイクル後には８０〜９０％の容量減少が見られた。
【００６１】
これらの結果から、本発明における電解質溶媒は、リチウム空気二次電池に供することによって、優れた電池性能を実現できることが確認された。また、本発明における電解液溶媒は、従来の電解質溶媒と比較して有効性が実証された。
【００６２】
［実施例２］
次に、実施例２について説明する。実施例２では、電池の放電試験を、湿潤雰囲気中で実施して安定性について検証を行った。検証対象としたリチウム空気二次電池セルは、作製方法も含めて前述した実施例１と同様であり、試料１，試料２，試料３，試料４，比較１，比較２である。
【００６３】
ただし、電池の充放電試験は、恒温恒湿器ＩＧ４００（ヤマト科学株式会社製）中で、２５℃、相対湿度８０％の空気雰囲気下で実施した。
【００６４】
実施例２における、試料１、試料２、試料３、試料４、および比較１，比較２について、初回の放電電圧と放電容量、５０サイクル時と１００サイクル時の放電容量の測定結果を表２に示す。
【００６５】
【表２】
0006599815.tif 000003
【００６６】
試料１、試料２、試料３、試料４のいずれにおいても、１００サイクル後も６００ｍＡｈ／ｇ以上の大きな放電容量を示し、多数回の充放電サイクルが可能であることを確認した。また、放電容量やサイクル安定性の序列は、ジフルオロ酢酸メチル（試料１）＞クロロジフルオロ酢酸メチル（試料３）＞ブロモジフルオロ酢酸メチル（試料４）＞ジフルオロ（フルオロスルホニル）酢酸メチル（試料２）の序列となった。
【００６７】
上述した実施例２の結果と、前述した実施例１の結果とを比較すると、電池電圧や放電容量に関して大きな差異はなく、また、多数回のサイクル実施時の放電容量の推移についても違いは認められない。実施例２で得られた結果は、本発明による電解液溶媒が、水分によって劣化することなく、また、金属リチウム負極と水分との接触を抑制することによって、湿潤雰囲気下でも安定した電池作動を可能とすることを示している。
【００６８】
一方、比較１および比較２については、充放電サイクルに伴う放電容量の減少は著しく、１０サイクル後にはごく小さな放電容量しか得られない。よって、実施例１の結果と実施例２の結果とを比較すると、従来のＰＣ系やＴＥＧＤＭＥ系の材料を溶媒とすると、電解質は水分によって劣化が見られ、電池性能の著しい低下の原因となっていると考えられる。これに対し、本発明による電解質によれば、ＲＨ８０％という湿潤雰囲気下でも、水分の影響による電池性能の低下も見られず、多数回のサイクルや長期の保存特性に優れた溶媒であることが確認された。
【００６９】
以上に説明したように、本発明では、ＣＨＦ2ＣＯＯＣＨ3、ＦＳＯＯＣＦ2ＣＯＯＣＨ3、ＣＦ2ＣｌＣＯＯＣＨ3、ＣＦ2ＢｒＣＯＯＣＨ3などの、ＣＨＦ2−、−ＣＦ2−、ＣＦ2Ｘ−（Ｘ＝Ｃｌ，Ｂｒ）から１つ選ばれるジフルオロ部位および酢酸メチル部位（ＣＨ3ＣＯＯ−）を含む、疎水性が強く水の混和性が低い有機化合物を、電解質の溶媒とした。本発明は、電解質の溶媒を、ＣＨＦ2−、−ＣＦ2−、ＣＦ2Ｘ−（Ｘ＝Ｃｌ，Ｂｒ）から１つ選ばれるジフルオロ部位および酢酸メチル部位（ＣＨ3ＣＯＯ−）を含むことで、疎水性が強く水の混和性が低い有機化合物から構成したところに特徴がある。この結果、本発明によれば、リチウム空気二次電池において、充放電を繰り返しても放電容量の低下が抑制できるようになり、様々な電子機器の駆動源として有効利用することができる。
【００７０】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００７１】
１０１…空気極、１０２…負極、１０３…電解質、１０４…放電生成物。
【図１】
0006599815.tif 000004
【図２】
0006599815.tif 000005
【図３】
0006599815.tif 000006